(57)【要約】【課題】従来技術において背反していた操縦安定性、転がり抵抗、加工性を高次元で両立可能なトレッド用ゴム組成物を提供する。【解決手段】ゴム成分（Ａ）100質量部に対して、シリカ（Ｂ）20〜150質量部と、ゲル浸透クロマトグラフィーで測定したポリスチレン換算重量平均分子量が5,000〜500,000である芳香族ビニル化合物−共役ジエン化合物共重合体又は共役ジエン化合物重合体（Ｃ）2〜70質量部とを配合して、更に、特定構造のシランカップリング剤（Ｄ）を前記シリカ（Ｂ）に対して2.0〜25質量％の割合で配合してトレッド用ゴム組成物を構成する。【選択図】なし【特許請求の範囲】
【請求項１】
ゴム成分（Ａ）100質量部に対して、
シリカ（Ｂ）20〜150質量部と、
ゲル浸透クロマトグラフィーで測定したポリスチレン換算重量平均分子量が5,000〜500,000である芳香族ビニル化合物−共役ジエン化合物共重合体又は共役ジエン化合物重合体（Ｃ）2〜70質量部と
を配合してなり、
更に、下記一般式(I)：
【化１】
2010031122.tif 000012
［式中、Ｒ1は、炭素数１〜２０の直鎖、分岐鎖若しくは環状のアルキル基であり；
Ｇは、それぞれ独立して炭素数１〜９のアルカンジイル基又はアルケンジイル基であり；
Ｚaは、それぞれ独立して二つのケイ素原子と結合することのできる基で、［−Ｏ−］0.5、［−Ｏ−Ｇ−］0.5又は［−Ｏ−Ｇ−Ｏ−］0.5で表わされる官能基であり、Ｇは上記と同義であり；
Ｚbは、それぞれ独立して二つのケイ素原子と結合することのできる基で、［−Ｏ−Ｇ−Ｏ−］0.5で表わされる官能基であり、Ｇは上記と同義であり；
Ｚcは、それぞれ独立して−Ｃｌ、−Ｂｒ、−ＯＲ2、Ｒ2Ｃ(＝Ｏ)Ｏ−、Ｒ2Ｒ3Ｃ＝ＮＯ−、Ｒ2Ｒ3Ｎ−、Ｒ2−、ＨＯ−Ｇ−Ｏ−で表わされる官能基であり、Ｇは上記と同義であり、Ｒ2及びＲ3はそれぞれ独立して炭素数１〜２０の直鎖、分岐鎖若しくは環状のアルキル基であり；
ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、且つ１／２ｕ＋ｖ＋２ｗ＝２又は３であり；
Ａ部が複数である場合、複数のＡ部におけるＺau、Ｚbv及びＺcwはそれぞれ同一でも異なってもよく、Ｂ部が複数である場合、複数のＢ部におけるＺau、Ｚbv及びＺcwはそれぞれにおいて、同一でも異なってもよい］で表わされるシランカップリング剤（Ｄ）を前記シリカ（Ｂ）に対して2.0〜25質量％の割合で含む
ことを特徴とするトレッド用ゴム組成物。
【請求項２】
前記一般式(I)で表わされるシランカップリング剤（Ｄ）が下記式(II)、(III)又は(IV)：
【化２】
2010031122.tif 000013
［式(IV)中、Ｌはそれぞれ独立して炭素数１〜９のアルカンジイル基又はアルケンジイル基であり、ｘ＝ｍ、ｙ＝ｎである］で表わされることを特徴とする請求項１に記載のトレッド用ゴム組成物。
【請求項３】
前記芳香族ビニル化合物−共役ジエン化合物共重合体又は共役ジエン化合物重合体（Ｃ）が、少なくとも一つの官能基を有し、該官能基が、スズ含有官能基、ケイ素含有官能基及び窒素含有官能基からなる群から選択される少なくとも一種であることを特徴とする請求項１に記載のトレッド用ゴム組成物。
【請求項４】
前記芳香族ビニル化合物−共役ジエン化合物共重合体又は共役ジエン化合物重合体（Ｃ）及び軟化剤の総配合量が、前記ゴム成分（Ａ）100質量部に対して5〜80質量部であることを特徴とする請求項１に記載のトレッド用ゴム組成物。
【請求項５】
充填剤の総配合量の30〜100質量％が前記シリカ（Ｂ）であることを特徴とする請求項１に記載のトレッド用ゴム組成物。
【請求項６】
請求項１〜５のいずれかに記載のトレッド用ゴム組成物をトレッドに用いたタイヤ。
【発明の詳細な説明】
【技術分野】
【０００１】
本発明は、トレッド用ゴム組成物及びそれを用いたタイヤに関し、特にタイヤの操縦安定性を損なうことなく、転がり抵抗を大幅に低減することが可能で、加工性の良好なタイヤのトレッド用ゴム組成物に関するものである。
【背景技術】
【０００２】
近年、環境問題への関心の高まりに伴う世界的な二酸化炭素排出規制の動きに関連して、自動車の低燃費化に対する要求が更に強まりつつあることに加え、自動車の運転時の安全性を更に向上させるために、タイヤの転がり抵抗を大幅に低減しつつ、制動性を大幅に向上させる技術が必要となっている。これに対して、ゴム組成物に使用される多数の充填剤の中でも、シリカは、タイヤの転がり抵抗を低くでき、且つタイヤの湿潤路面での制動性を改善できることが知られている。
【０００３】
上記シリカを配合したゴム組成物において、タイヤの転がり抵抗を更に低減する方法としては、充填剤の配合量を低減する手法が知られているが、充填剤の配合量を減らすと、ゴム組成物の弾性率が低下するため、かかるゴム組成物をタイヤのトレッドに用いると、タイヤの操縦安定性が悪化してしまう問題がある。
【０００４】
また、トレッドに用いるゴム組成物のゴム成分のガラス転移温度を下げることで、タイヤの転がり抵抗を低減できることが知られているが、この場合、同時にタイヤの湿潤路面での制動性が悪化してしまう問題がある。
【０００５】
更に、近年、ポリマーの末端をシランカップリング剤と反応し易くした変性ポリマーが開発されているが、該変性ポリマーをゴム組成物のゴム成分として用いると、ゴム組成物の弾性率が低下して、タイヤの操縦安定性が悪化してしまう問題がある。
【０００６】
また更に、シリカと共に、特定構造のシランカップリング剤（特表２００１−５０５２２５号参照）を配合することで、ゴム成分とシランカップリング剤とのゲル化を抑制して、ゴム組成物の加工性が向上すると共に、シリカのゴム成分への分散性が改良されて、ゴム組成物が低ヒステリシスロス化することが知られているが、この場合、同時にゴム組成物の弾性率が低下して、タイヤの操縦安定性が悪化してしまう問題がある。
【０００７】
一方、特定の重量平均分子量を有する芳香族ビニル化合物−共役ジエン化合物共重合体をゴム組成物に配合することで、アロマオイル等の軟化剤を配合したゴム組成物に比べて、高温域でのヒステリシスロスを損なうことなく、ゴム組成物の弾性率を向上させ、更にゴム組成物の加工性を維持できることが知られている。
【０００８】
【特許文献１】特表２００１−５０５２２５号公報
【発明の開示】
【発明が解決しようとする課題】
【０００９】
このような状況下、本発明の目的は、上記従来技術において背反していた操縦安定性、転がり抵抗、加工性を高次元で両立可能なトレッド用ゴム組成物を提供することにある。
【課題を解決するための手段】
【００１０】
本発明者は、上記目的を達成するために鋭意検討した結果、シリカ配合ゴム組成物に、特定構造のシランカップリング剤を特定量配合した上、更に特定の重量平均分子量を有する比較的低分子量の芳香族ビニル化合物−共役ジエン化合物共重合体又は共役ジエン化合物重合体を特定量配合してゴム組成物を調製し、該ゴム組成物をタイヤのトレッドに適用することで、タイヤの操縦安定性を損なうことなく、転がり抵抗を大幅に低減することが可能で、加工性が良好なゴム組成物が得られることを見出し、本発明を完成させるに至った。
【００１１】
即ち、本発明のトレッド用ゴム組成物は、
ゴム成分（Ａ）100質量部に対して、
シリカ（Ｂ）20〜150質量部と、
ゲル浸透クロマトグラフィーで測定したポリスチレン換算重量平均分子量が5,000〜500,000である芳香族ビニル化合物−共役ジエン化合物共重合体又は共役ジエン化合物重合体（Ｃ）2〜70質量部と
を配合してなり、
更に、下記一般式(I)：
【化１】
2010031122.tif 000002
［式中、Ｒ1は、炭素数１〜２０の直鎖、分岐鎖若しくは環状のアルキル基であり；
Ｇは、それぞれ独立して炭素数１〜９のアルカンジイル基又はアルケンジイル基であり；
Ｚaは、それぞれ独立して二つのケイ素原子と結合することのできる基で、［−Ｏ−］0.5、［−Ｏ−Ｇ−］0.5又は［−Ｏ−Ｇ−Ｏ−］0.5で表わされる官能基であり、Ｇは上記と同義であり；
Ｚbは、それぞれ独立して二つのケイ素原子と結合することのできる基で、［−Ｏ−Ｇ−Ｏ−］0.5で表わされる官能基であり、Ｇは上記と同義であり；
Ｚcは、それぞれ独立して−Ｃｌ、−Ｂｒ、−ＯＲ2、Ｒ2Ｃ(＝Ｏ)Ｏ−、Ｒ2Ｒ3Ｃ＝ＮＯ−、Ｒ2Ｒ3Ｎ−、Ｒ2−、ＨＯ−Ｇ−Ｏ−で表わされる官能基であり、Ｇは上記と同義であり、Ｒ2及びＲ3はそれぞれ独立して炭素数１〜２０の直鎖、分岐鎖若しくは環状のアルキル基であり；
ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、且つ１／２ｕ＋ｖ＋２ｗ＝２又は３であり；
Ａ部が複数である場合、複数のＡ部におけるＺau、Ｚbv及びＺcwはそれぞれ同一でも異なってもよく、Ｂ部が複数である場合、複数のＢ部におけるＺau、Ｚbv及びＺcwはそれぞれ同一でも異なってもよい］で表わされるシランカップリング剤（Ｄ）を前記シリカ（Ｂ）に対して2.0〜25質量％の割合で含む
ことを特徴とし、また、本発明のタイヤは、該トレッド用ゴム組成物をトレッドに用いたことを特徴とする。
【００１２】
本発明のトレッド用ゴム組成物において、前記一般式(I)で表わされるシランカップリング剤（Ｄ）としては、下記式(II)、(III)又は(IV)：
【化２】
2010031122.tif 000003
［式(IV)中、Ｌはそれぞれ独立して炭素数１〜９のアルカンジイル基又はアルケンジイル基であり、ｘ＝ｍ、ｙ＝ｎである］で表わされるシランカップリング剤が好ましい。
【００１３】
本発明のトレッド用ゴム組成物の好適例においては、前記芳香族ビニル化合物−共役ジエン化合物共重合体又は共役ジエン化合物重合体（Ｃ）が、少なくとも一つの官能基を有し、該官能基が、スズ含有官能基、ケイ素含有官能基及び窒素含有官能基からなる群から選択される少なくとも一種である。
【００１４】
本発明のトレッド用ゴム組成物の他の好適例においては、前記芳香族ビニル化合物−共役ジエン化合物共重合体又は共役ジエン化合物重合体（Ｃ）及び軟化剤の総配合量が、前記ゴム成分（Ａ）100質量部に対して5〜80質量部である。
【００１５】
本発明のトレッド用ゴム組成物の他の好適例においては、充填剤の総配合量の30〜100質量％が前記シリカ（Ｂ）である。
【発明の効果】
【００１６】
本発明によれば、シリカ（Ｂ）と、特定の重量平均分子量を有する芳香族ビニル化合物−共役ジエン化合物共重合体又は共役ジエン化合物重合体（Ｃ）と、特定構造のシランカップリング剤（Ｄ）とを特定量配合してなり、タイヤの操縦安定性を損なうことなく、転がり抵抗を大幅に低減することが可能で、加工性が良好なトレッド用ゴム組成物を提供することができる。
【発明を実施するための最良の形態】
【００１７】
以下に、本発明を詳細に説明する。本発明のトレッド用ゴム組成物は、ゴム成分（Ａ）100質量部に対して、シリカ（Ｂ）20〜150質量部と、ゲル浸透クロマトグラフィーで測定したポリスチレン換算重量平均分子量が5,000〜500,000である芳香族ビニル化合物−共役ジエン化合物共重合体又は共役ジエン化合物重合体（Ｃ）2〜70質量部とを配合してなり、更に、上記式(I)で表されるシランカップリング剤（Ｄ）を前記シリカ（Ｂ）に対して2.0〜25質量％の割合で含むことを特徴とする。
【００１８】
上記式(I)のシランカップリング剤（Ｄ）は、ゴム成分（Ａ）とゲル化し難いため、通常のシランカップリング剤を配合した場合よりも、ゴム組成物の加工性を向上させることができる。また、該シランカップリング剤（Ｄ）は、シリカ（Ｂ）のゴム成分（Ａ）への分散性を向上させるため、ゴム組成物のヒステリシスロスを低下させることができる。しかしながら、ゴム組成物に上記シランカップリング剤（Ｄ）を配合することで、弾性率が低下してしまうため、該ゴム組成物をトレッドに用いることで、タイヤの転がり抵抗を低減できるものの、操縦安定性が低下してしまう。これに対して、本発明者が検討したところ、驚くべきことに、シリカ（Ｂ）及び上記シランカップリング剤（Ｄ）を含有するゴム組成物に、更に、上記芳香族ビニル化合物−共役ジエン化合物共重合体又は共役ジエン化合物重合体（Ｃ）を配合することで、加工性を低下させることなく、弾性率の低下を防止することができ、該ゴム組成物をタイヤのトレッドに適用することで、タイヤの操縦安定性を維持しつつ、転がり抵抗を低減できることが分かった。以上のことから、ゴム組成物に、シリカ（Ｂ）と上記シランカップリング剤（Ｄ）と上記芳香族ビニル化合物−共役ジエン化合物共重合体又は共役ジエン化合物重合体（Ｃ）とを組み合わせて使用することで、タイヤの操縦安定性を損なうことなく、転がり抵抗を大幅に低減することが可能で、加工性の良好なタイヤのトレッド用ゴム組成物が得られる。また、上記シランカップリング剤（Ｄ）は、エタノールの発生量が少なく、揮発成分の発生量が少ないため、押し出しトレッドのポーラスを抑制する効果もある。
【００１９】
本発明のトレッド用ゴム組成物のゴム成分（Ａ）は、特に限定されず、例えば、天然ゴム及び合成ジエン系ゴムの内から適宜選択して使用することができる。ここで、合成ジエン系ゴムとしては、スチレン-ブタジエン共重合体ゴム（ＳＢＲ）、ポリブタジエンゴム（ＢＲ）、ポリイソプレンゴム（ＩＲ）、ブチルゴム（ＩＩＲ）、エチレン-プロピレン共重合体等が挙げられる。これらゴム成分（Ａ）は、一種単独で用いても、二種以上を混合してもよい。
【００２０】
本発明のトレッド用ゴム組成物は、上記ゴム成分（Ａ）100質量部に対して、シリカ（Ｂ）を20〜150質量部含有し、30〜90質量部含有することが好ましい。シリカの配合量が20質量部未満では、タイヤの転がり抵抗を低減する効果、湿潤路面での制動性・操縦安定性を向上させる効果が低く、一方、150質量部を超えると、ゴム組成物の加工性が悪化することに加え、タイヤの転がり抵抗が悪化する。また、シリカの配合量が30〜90質量部であれば、タイヤの転がり抵抗を低減する効果、湿潤路面での制動性・操縦安定性を向上させる効果が高く、ゴム組成物の加工性も良好である。上記シリカ（Ｂ）としては、特に制限はなく、例えば、湿式シリカ（含水ケイ酸）、乾式シリカ（無水ケイ酸）等を使用することができる。
【００２１】
本発明のトレッド用ゴム組成物は、上記ゴム成分（Ａ）100質量部に対して、ゲル浸透クロマトグラフィーで測定したポリスチレン換算重量平均分子量が5,000〜500,000である芳香族ビニル化合物−共役ジエン化合物共重合体又は共役ジエン化合物重合体（Ｃ）を2〜70質量部含有し、5〜40質量部含有することが好ましい。該芳香族ビニル化合物−共役ジエン化合物共重合体又は共役ジエン化合物重合体（Ｃ）の配合量が2質量部未満では、タイヤの操縦安定性を改良する効果が不十分であり、一方、70質量部を超えると、耐摩耗性が悪化する。また、上記芳香族ビニル化合物−共役ジエン化合物共重合体又は共役ジエン化合物重合体（Ｃ）の配合量が5〜40質量部であれば、タイヤの操縦安定性を改良する効果が大きく、耐摩耗性も良好である。
【００２２】
上記芳香族ビニル化合物−共役ジエン化合物共重合体又は共役ジエン化合物重合体（Ｃ）は、ポリスチレン換算重量平均分子量が5,000〜500,000で、好ましくは50,000〜150,000であり、重量平均分子量が5,000未満では、ゴム組成物の弾性率が低下し、一方、500,000を超えると、ゴム組成物の加工性が低下する。
【００２３】
上記芳香族ビニル化合物−共役ジエン化合物共重合体又は共役ジエン化合物重合体（Ｃ）は、好ましくは芳香族ビニル化合物量が0〜80質量％であり、芳香族ビニル化合物の結合量が80質量％を超えると、ゴム組成物の加工性を確保しつつ、ゴム組成物の弾性率を向上させるのが難しいことがある。また、上記芳香族ビニル化合物−共役ジエン化合物共重合体又は共役ジエン化合物重合体（Ｃ）は、好ましくは共役ジエン化合物部分のビニル結合量が0〜80質量％であり、共役ジエン化合物部分のビニル結合量が80質量％を超えると、ゴム組成物の加工性を確保しつつ、ゴム組成物の弾性率を向上させるのが難しいことがある。
【００２４】
上記芳香族ビニル化合物−共役ジエン化合物共重合体又は共役ジエン化合物重合体（Ｃ）は、単量体である芳香族ビニル化合物と共役ジエン化合物とを重合開始剤を用いて共重合、又は単量体である共役ジエン化合物を重合開始剤を用いて重合させることで得られる。ここで、芳香族ビニル化合物としては、スチレン、ｐ-メチルスチレン、ｍ-メチルスチレン、ｐ-tert-ブチルスチレン、α-メチルスチレン、クロロメチルスチレン、ビニルトルエン等が挙げられ、共役ジエン化合物としては、１,３-ブタジエン、イソプレン、１,３-ペンタジエン、２,３-ジメチルブタジエン等が挙げられる。また、上記重合開始剤としては、ｎ-ブチルリチウム等のヒドロカルビルリチウム、及びリチウムヘキサメチレンイミド等のリチウムアミド化合物が好ましい。なお、重合開始剤の使用量は、単量体100 g当り0.2〜20 mmolの範囲が好ましい。
【００２５】
上記重合開始剤を用いて、芳香族ビニル化合物−共役ジエン化合物共重合体又は共役ジエン化合物重合体（Ｃ）を製造する方法としては、特に制限はなく、例えば、ｎ-ヘキサン、シクロヘキサン等の重合反応に不活性な炭化水素溶媒中で、共役ジエン化合物と芳香族ビニル化合物との混合物を重合させることで共重合体を製造することができ、共役ジエン化合物を重合させることで重合体を製造することができる。また、重合反応は、ビステトラヒドロフリルプロパン等のランダマイザーの存在下で実施してもよい。該ランダマイザーは、（共）重合体の共役ジエン化合物部分のミクロ構造を制御することができ、より具体的には、（共）重合体の共役ジエン化合物部分のビニル結合量を制御したり、共重合体中の共役ジエン化合物単位と芳香族ビニル化合物単位とをランダム化する等の作用を有する。該ランダマイザーの使用量は、（共）重合体の製造に使用した重合開始剤1 molに対し、0.01〜100 molの範囲が好ましい。
【００２６】
上記重合反応は、溶液重合で実施することが好ましく、重合反応溶液中の上記単量体の濃度は、5〜50質量％の範囲が好ましく、10〜30質量％の範囲が更に好ましい。なお、共役ジエン化合物と芳香族ビニル化合物との混合物中の芳香族ビニル化合物の含有率は、0〜80質量％の範囲が好ましく、目的とする（共）重合体（Ｃ）の芳香族ビニル化合物量に応じて適宜選択することができる。また、重合形式は特に限定されず、回分式でも連続式でもよい。重合反応の重合温度は、0〜150℃の範囲が好ましい。また、該重合は、発生圧力下で実施できるが、通常は、使用する単量体を実質的に液相に保つのに十分な圧力下で行うのが好ましい。ここで、重合反応を発生圧力より高い圧力下で実施する場合、反応系を不活性ガスで加圧することが好ましい。また、重合に使用する単量体、重合開始剤、溶媒等の原材料は、水、酸素、二酸化炭素、プロトン性化合物等の反応阻害物質を予め除去したものを用いることが好ましい。
【００２７】
上記芳香族ビニル化合物−共役ジエン化合物共重合体又は共役ジエン化合物重合体（Ｃ）は、少なくとも一つの官能基を有し、該官能基が、スズ含有官能基、ケイ素含有官能基及び窒素含有官能基からなる群から選択される少なくとも一種の官能基であることが好ましい。該官能基を有する変性芳香族ビニル化合物−共役ジエン化合物共重合体又は共役ジエン化合物重合体は、（Ｉ）単量体である芳香族ビニル化合物と共役ジエン化合物とを重合開始剤を用いて共重合させたり、或いは単量体である共役ジエン化合物を重合開始剤を用いて重合させ、重合活性部位を有する芳香族ビニル化合物−共役ジエン化合物共重合体又は共役ジエン化合物重合体を生成させた後、該重合活性部位を各種変性剤で変性する方法や、（ＩＩ）単量体である芳香族ビニル化合物と共役ジエン化合物とを官能基を有する重合開始剤を用いて共重合させたり、或いは単量体である共役ジエン化合物を官能基を有する重合開始剤を用いて重合させる方法で得ることができる。
【００２８】
なお、上記変性芳香族ビニル化合物−共役ジエン化合物共重合体又は共役ジエン化合物重合体は、官能基を導入する前のゲル浸透クロマトグラフィーで測定したポリスチレン換算重量平均分子量が5,000〜200,000であることが好ましく、20,000〜150,000であることが更に好ましく、50,000〜150,000であることがより一層好ましい。
【００２９】
上記リチウムアミド化合物として、式：Ｌｉ−ＡＭ［式中、ＡＭは、下記式(V)：
【化３】
2010031122.tif 000004
（式中、Ｒ4は、それぞれ独立して炭素数１〜１２のアルキル基、シクロアルキル基又はアラルキル基である）で表される置換アミノ基又は下記式(VI)：
【化４】
2010031122.tif 000005
（式中、Ｒ5は、３〜１６のメチレン基を有するアルキレン基、置換アルキレン基、オキシアルキレン基又はＮ-アルキルアミノ-アルキレン基を示す）で表される環状アミノ基である］で表されるリチウムアミド化合物を用いることで、式(V)で表される置換アミノ基及び式(VI)で表される環状アミノ基からなる群から選択される少なくとも一種の窒素含有官能基が導入された芳香族ビニル化合物−共役ジエン化合物共重合体又は共役ジエン化合物重合体（Ｃ）が得られる。上記リチウムアミド化合物は、アザシクロヘプタン（即ち、ヘキサメチレンイミン）等の二級アミンとリチウム化合物から予備調製して重合反応に用いてもよいが、重合系中で生成させてもよい。なお、リチウム化合物としては、上記ヒドロカルビルリチウムを用いることができる。
【００３０】
上記式(V)において、Ｒ4は、炭素数１〜１２のアルキル基、シクロアルキル基又はアラルキル基であり、具体的には、メチル基、エチル基、ブチル基、オクチル基、シクロヘキシル基、３-フェニル-１-プロピル基及びイソブチル基等が好適に挙げられる。なお、Ｒ4は、それぞれ同じでも異なってもよい。また、上記式(VI)において、Ｒ5は、３〜１６個のメチレン基を有するアルキレン基、置換アルキレン基、オキシアルキレン基又はＮ-アルキルアミノ-アルキレン基であり、置換アルキレン基には、一置換から八置換のアルキレン基が含まれ、置換基としては、炭素数１〜１２の鎖状若しくは分枝状アルキル基、シクロアルキル基、ビシクロアルキル基、アリール基及びアラルキル基が挙げられる。また、Ｒ5として、具体的には、トリメチレン基、テトラメチレン基、ヘキサメチレン基、オキシジエチレン基、Ｎ-アルキルアザジエチレン基、ドデカメチレン基及びヘキサデカメチレン基等が好ましい。
【００３１】
一方、上記重合活性部位を有する（共）重合体の重合活性部位を変性剤で変性するにあたって、使用する変性剤としては、スズ含有化合物、ケイ素含有化合物及び窒素含有化合物が好ましい。ここで、変性剤として作用するスズ含有化合物及びケイ素含有化合物としては、下記式(VII)：
Ｒ6aＺＸb  ・・・  (VII)
［式中、Ｒ6は、それぞれ独立して炭素数１〜２０のアルキル基、炭素数３〜２０のシクロアルキル基、炭素数６〜２０のアリール基及び炭素数７〜２０のアラルキル基からなる群から選択され；Ｚは、スズ又はケイ素であり；Ｘは、それぞれ独立して塩素又は臭素であり；ａは０〜３で、ｂは１〜４で、但し、ａ＋ｂ＝４である］で表されるカップリング剤が好ましい。式(VII)のＲ6として、具体的には、メチル基、エチル基、ｎ-ブチル基、ネオフィル基、シクロヘキシル基、ｎ-オクチル基、２-エチルヘキシル基等が挙げられる。また、式(IV)のカップリング剤として、具体的には、ＳｎＣｌ4、Ｒ6ＳｎＣｌ3、Ｒ62ＳｎＣｌ2、Ｒ63ＳｎＣｌ、ＳｉＣｌ4、Ｒ6ＳｉＣｌ3、Ｒ62ＳｉＣｌ2、Ｒ63ＳｉＣｌ等が好ましく、ＳｎＣｌ4及びＳｉＣｌ4が特に好ましい。
【００３２】
また、上記変性剤として作用するケイ素含有化合物としては、下記式(VIII)：
【化５】
2010031122.tif 000006
［式中、Ａは(チオ)エポキシ、(チオ)インシアネート、(チオ)ケトン、(チオ)アルデヒド、イミン、アミド、イソシアヌル酸トリエステル、(チオ)カルボン酸ヒドロカルビルエステル、(チオ)カルボン酸の金属塩、カルボン酸無水物、カルボン酸ハロゲン化物、炭酸ジヒドロカルビルエステル、環状三級アミン、非環状三級アミン、ニトリル、ピリジン、スルフィド及びマルチスルフィドの中から選ばれる少なくとも一種の官能基を有する一価の基で；Ｒ7は単結合又は二価の不活性炭化水素基で；Ｒ8及びＲ9は、それぞれ独立に炭素数１〜２０の一価の脂肪族炭化水素基又は炭素数６〜１８の一価の芳香族炭化水素基で；ｃは０〜２の整数であり；ＯＲ9が複数ある場合、複数のＯＲ9はたがいに同一でも異なっていてもよく；また分子中には活性プロトン及びオニウム塩は含まれない］で表されるヒドロカルビルオキシシラン化合物及びその部分縮合物、並びに、下記式(IX)：
Ｒ10d−Ｓｉ−(ＯＲ11)4-d  ・・・  (IX)
［式中、Ｒ10及びＲ11は、それぞれ独立して炭素数１〜２０の一価の脂肪族炭化水素基又は炭素数６〜１８の一価の芳香族炭化水素基であり；ｄは０〜２の整数であり；ＯＲ11が複数ある場合、複数のＯＲ11はたがいに同一でも異なっていてもよく；また分子中には活性プロトン及びオニウム塩は含まれない］で表されるヒドロカルビルオキシシラン化合物及びその部分縮物も好ましい。
【００３３】
式(VIII)において、Ａにおける官能基の中で、イミンはケチミン、アルジミン、アミジンを包含し、(チオ)カルボン酸エステルは、アクリレートやメタクリレート等の不飽和カルボン酸エステルを包含し、非環状三級アミンは、Ｎ,Ｎ-二置換アニリン等のＮ,Ｎ-二置換芳香族アミンを包含し、また環状三級アミンは、環の一部として(チオ)エーテルを含むことができる。また、(チオ)カルボン酸の金属塩の金属としては、アルカリ金属、アルカリ土類金属、Ａｌ、Ｓｎ、Ｚｎ等を挙げることができる。
【００３４】
上記Ｒ7のうちの二価の不活性炭化水素基としては、炭素数１〜２０のアルキレン基が好ましい。該アルキレン基は直鎖状，枝分かれ状，環状のいずれであってもよいが、特に直鎖状のものが好適である。該直鎖状アルキレン基としては、メチレン基，エチレン基，トリメチレン基，テトラメチレン基，ペンタメチレン基，ヘキサメチレン基，オクタメチレン基，デカメチレン基，ドデカメチレン基等が挙げられる。
【００３５】
また、上記Ｒ8及びＲ9としては、炭素数１〜２０のアルキル基，炭素数２〜１８のアルケニル基，炭素数６〜１８のアリール基，炭素数７〜１８のアラルキル基等が挙げられる。ここで、上記アルキル基及びアルケニル基は直鎖状，枝分かれ状，環状のいずれであってもよく、例えば、メチル基，エチル基，ｎ-プロピル基，イソプロピル基，ｎ-ブチル基，イソブチル基，sec-ブチル基，tert-ブチル基，ペンチル基，ヘキシル基，オクチル基，デシル基，ドデシル基，シクロペンチル基，シクロヘキシル基，ビニル基，プロぺニル基，アリル基，ヘキセニル基，オクテニル基，シクロペンテニル基，シクロヘキセニル基等が挙げられる。また、上記アリール基は、芳香環上に低級アルキル基等の置換基を有していてもよく、例えば、フェニル基，トリル基，キシリル基，ナフチル基等が挙げられる。更に、上記アラルキル基は、芳香環上に低級アルキル基等の置換基を有していてもよく、例えば、ベンジル基，フェネチル基，ナフチルメチル基等が挙げられる。
【００３６】
上記式(VIII)で表されるヒドロカルビルオキシシラン化合物としては、３-グリシドキシプロピルトリメトキシシラン、３-グリシドキシプロピルトリエトキシシラン、Ｎ-(１-メチルプロピリデン)-３-(トリエトキシシリル)-１-プロパンアミン、Ｎ-(１,３-ジメチルブチリデン)-３-(トリエトキシシリル)-１-プロパンアミン、Ｎ-(３-トリエトキシシリルプロピル)-４,５-ジヒドロイミダゾール、３-メタクリロイロキシプロピルトリメトキシシラン、３-イソシアナトプロピルトリエトキシシラン、３-トリエトキシシリルプロピルコハク酸無水物、３-(１-ヘキサメチレンイミノ)プロピル(トリエトキシ)シラン、(１-ヘキサメチレンイミノ)メチル(トリメトキシ)シラン、３-ジエチルアミノプロピル(トリエトキシ)シラン、３-ジメチルアミノプロピル(トリエトキシ)シラン、２-(トリメトキシシリルエチル)ピリジン、２-(トリエトキシシリルエチル)ピリジン、２-シアノエチルトリエトキシシラン等が挙げられる。
【００３７】
また、上記式(IX)において、Ｒ10及びＲ11については、それぞれ上記式(VIII)におけるＲ8及びＲ9について説明した通りである。式(IX)で表されるヒドロカルビルオキシシラン化合物としては、例えば、テトラメトキシシラン、テトラエトキシシラン、テトラ-ｎ-プロポキシシラン、テトライソプロポキシシラン、テトラ-ｎ-ブトキシシラン、テトライソブトキシシラン、テトラ-sec-ブトキシシラン、テトラ-tert-ブトキシシラン、メチルトリメトキシシラン、メチルトリエトキシシラン、メチルトリプロポキシシラン、メチルトリイソプロポキシシラン、エチルトリメトキシシラン、エチルトリエトキシシラン、プロピルトリエトキシシラン、ブチルトリメトキシシラン、フェニルトリメトキシシラン、フェニルトリエトキシシラン、ジメチルジメトキシシラン、メチルフェニルジメトキシシラン、ビニルトリメトキシシラン、ビニルトリエトキシシラン、ジビニルジメトキシシラン、ジビニルジエトキシシラン等が挙げられ、これらの中でも、テトラエトキシシランが特に好ましい。
【００３８】
更に、上記変性剤として作用する窒素含有化合物としては、置換若しくは非置換のアミノ基、アミド基、イミノ基、イミダゾール基、ニトリル基又はピリジル基を有する窒素含有化合物が好ましい。変性剤として好適な窒素含有化合物としては、ジフェニルメタンジイソシアネート、クルードＭＤＩ、トリメチルヘキサメチレンジイソシアネート、トリレンジイソシアネート等のイソシアネート化合物，４-(ジメチルアミノ)ベンゾフェノン、４-(ジエチルアミノ)ベンゾフェノン、４-ジメチルアミノベンジリデンアニリン、４-ジメチルアミノベンジリデンブチルアミン、ジメチルイミダゾリジノン、Ｎ-メチルピロリドン等が挙げられる。
【００３９】
上記変性剤による重合活性部位の変性反応は、溶液反応で行うことが好ましく、該溶液中には、重合時に使用した単量体が含まれていてもよい。また、変性反応の反応形式は特に制限されず、バッチ式でも連続式でもよい。更に、変性反応の反応温度は、反応が進行する限り特に限定されず、重合反応の反応温度をそのまま採用してもよい。なお、変性剤の使用量は、（共）重合体の製造に使用した重合開始剤1 molに対し、0.25〜3.0 molの範囲が好ましく、0.5〜1.5 molの範囲が更に好ましい。
【００４０】
本発明のトレッド用ゴム組成物は、更に、上記式(I)で表されるシランカップリング剤（Ｄ）を上記シリカ（Ｂ）に対して2.0〜25質量％の割合で含有し、5.0〜15質量％の割合で含有することが好ましい。式(I)のシランカップリング剤（Ｄ）の配合量がシリカ（Ｂ）の配合量の2.0質量％未満では、ゴム組成物の加工性の改良効果が不十分であり、一方、25質量％を超えると、ポーラス等の押し出し加工性が悪化し、また、配合コストが高くなる。なお、式(I)のシランカップリング剤（Ｄ）の配合量がシリカ（Ｂ）の配合量の5.0〜15質量％の範囲であれば、ゴム組成物の加工性を改良する効果が大きく、押し出し加工性も良好である。
【００４１】
上記一般式(I)において、Ｒ1は、炭素数１〜２０の直鎖、分岐鎖若しくは環状のアルキル基であり、Ｇは、それぞれ独立して炭素数１〜９のアルカンジイル基又はアルケンジイル基である。また、Ｚaは、それぞれ独立して二つのケイ素原子と結合することのできる基で、［−Ｏ−］0.5、［−Ｏ−Ｇ−］0.5又は［−Ｏ−Ｇ−Ｏ−］0.5で表わされる官能基であり、Ｚbは、それぞれ独立して二つのケイ素原子と結合することのできる基で、［−Ｏ−Ｇ−Ｏ−］0.5で表わされる官能基であり、Ｚcは、それぞれ独立して−Ｃｌ、−Ｂｒ、−ＯＲ2、Ｒ2Ｃ(＝Ｏ)Ｏ−、Ｒ2Ｒ3Ｃ＝ＮＯ−、Ｒ2Ｒ3Ｎ−、Ｒ2−、ＨＯ−Ｇ−Ｏ−で表わされる官能基であり、ここで、Ｇは上記と同義、即ち、炭素数１〜９のアルカンジイル基又はアルケンジイル基であり、また、Ｒ2及びＲ3はそれぞれ独立して炭素数１〜２０の直鎖、分岐鎖若しくは環状のアルキル基である。更に、ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、且つ１／２ｕ＋ｖ＋２ｗ＝２又は３である。なお、Ａ部が複数である場合、複数のＡ部におけるＺau、Ｚbv及びＺcwはそれぞれ同一でも異なってもよく、また、Ｂ部が複数である場合、複数のＢ部におけるＺau、Ｚbv及びＺcwはそれぞれ同一でも異なってもよい。
【００４２】
上記一般式(I)で表わされるシランカップリング剤としては、上記式(II)で表わされるシランカップリング剤、上記式(III)で表わされるシランカップリング剤、及び上記式(IV)で表わされるシランカップリング剤を挙げることができる。なお、式(IV)中、Ｌはそれぞれ独立して炭素数１〜９のアルカンジイル基又はアルケンジイル基であり、ｘ＝ｍ、ｙ＝ｎである。
【００４３】
上記式(II)で表わされるシランカップリング剤としては、Ｍｏｍｅｎｔｉｖｅ Ｐｅｒｆｏｒｍａｎｃｅ Ｍａｔｅｒｉａｌｓ社製、商標「ＮＸＴ Ｌｏｗ−Ｖ Ｓｉｌａｎｅ」が市販品として入手できる。
【００４４】
また、上記式(III)で表わされるシランカップリング剤としては、Ｍｏｍｅｎｔｉｖｅ Ｐｅｒｆｏｒｍａｎｃｅ Ｍａｔｅｒｉａｌｓ社製、商標「ＮＸＴ Ｕｌｔｒａ Ｌｏｗ−Ｖ Ｓｉｌａｎｅ」が同様に市販品として入手できる。
【００４５】
更に、上記式(IV)で表わされるシランカップリング剤としては、Ｍｏｍｅｎｔｉｖｅ Ｐｅｒｆｏｒｍａｎｃｅ Ｍａｔｅｒｉａｌｓ社製、商標「ＮＸＴ_Ｚ」が同様に市販品として入手できる。
【００４６】
なお、上記式(III)のシランカップリング剤及び式(IV)のシランカップリング剤は、アルコキシシラン炭素数が多いため、揮発性化合物ＶＯＣ（特にアルコール）の発生が少なく、作業環境上好ましい。特に、式(IV)のシランカップリング剤は、タイヤ性能として低発熱性を得られることから更に好ましい。
【００４７】
上記一般式(I)のシランカップリング剤（Ｄ）を上記シリカ（Ｂ）と併用することにより、シリカ（Ｂ）の分散性が向上して、ゴム組成物の損失正接（tanδ）を大きく低減することが可能となる。なお、上記式(I)のシランカップリング剤（Ｄ）は、一種単独で用いてもよいし、二種以上を組み合わせて使用してもよい。
【００４８】
本発明のトレッド用ゴム組成物は、更に軟化剤を含んでもよい。ここで、軟化剤としては、特に限定されず、アロマオイル、ナフテン系オイル、アスファルト等が挙げられる。上記軟化剤の配合量は、特に限定されるものではないが、上記芳香族ビニル化合物−共役ジエン化合物共重合体又は共役ジエン化合物重合体（Ｃ）及び軟化剤の総配合量が、上記ゴム成分（Ａ）100質量部に対して、好ましくは5〜80質量部、より好ましくは5〜60質量部となるように配合する。上記芳香族ビニル化合物−共役ジエン化合物共重合体又は共役ジエン化合物重合体（Ｃ）及び軟化剤の総配合量が5質量部未満では、加工性が悪化する上、本発明の効果が得られ難く、一方、80質量部を超えると、耐摩耗性が悪化する。
【００４９】
本発明のトレッド用ゴム組成物は、充填剤として、上記シリカ（Ｂ）の他に、カーボンブラック、水酸化アルミニウム、炭酸カルシウム等を含んでもよいが、充填剤の総配合量の30〜100質量％がシリカ（Ｂ）であることが好ましく、50〜100質量％がシリカ（Ｂ）であることが更に好ましい。充填剤中のシリカの比率が30質量％未満では、制動性（特に湿潤路面での制動性）を改善しつつ、転がり抵抗を低減することが難しくなる。
【００５０】
本発明のトレッド用ゴム組成物には、上記ゴム成分（Ａ）、シリカ（Ｂ）等の充填剤、芳香族ビニル化合物−共役ジエン化合物共重合体又は共役ジエン化合物重合体（Ｃ）、式(I)のシランカップリング剤（Ｄ）、軟化剤の他に、ゴム業界で通常使用される配合剤、例えば、加硫剤、加硫促進剤、老化防止剤、スコーチ防止剤、亜鉛華、ステアリン酸等を目的に応じて適宜配合することができる。これら配合剤としては、市販品を好適に使用することができる。なお、本発明のトレッド用ゴム組成物は、ゴム成分（Ａ）に、シリカ（Ｂ）、芳香族ビニル化合物−共役ジエン化合物共重合体又は共役ジエン化合物重合体（Ｃ）及び式(I)のシランカップリング剤（Ｄ）と共に、必要に応じて適宜選択した各種配合剤を配合して、混練り、熱入れ、押出等することにより製造することができる。なお、上記ゴム成分（Ａ）と式(I)のシランカップリング剤（Ｄ）とをカップリングするために、ファイナル練りにおいてＮ,Ｎ'-ジフェニルグアニジン（ＤＰＧ）等のプロトンドナーを配合することが好ましい。なお、プロトンドナーの配合量は、ゴム成分（Ａ）100質量部に対して0.1〜5.0質量部の範囲が好ましく、0.2〜3.0質量部の範囲が更に好ましい。
【００５１】
本発明のタイヤは、上述のトレッド用ゴム組成物をトレッドに用いたことを特徴とし、十分な操縦安定性を有しつつ、転がり抵抗が大幅に低減されている。なお、キャップ／ベース構造のトレッドを有するタイヤの場合は、上記トレッド用ゴム組成物をキャップゴムに用いてもよいし、ベースゴムに用いてもよい。なお、本発明のタイヤは、従来公知の構造で、特に限定はなく、通常の方法で製造できる。また、本発明のタイヤに充填する気体としては、通常の或いは酸素分圧を調整した空気の他、窒素、アルゴン、ヘリウム等の不活性ガスを用いることができる。
【実施例】
【００５２】
以下に、実施例を挙げて本発明を更に詳しく説明するが、本発明は下記の実施例に何ら限定されるものではない。
【００５３】
＜共重合体Ａの製造例＞
乾燥し、窒素置換した800 mLの耐圧ガラス容器に、シクロへキサン 300 g、１,３-ブタジエン 40 g、スチレン 13 g、ジテトラヒドロフリルプロパン 0.90 mmolを加え、更にｎ-ブチルリチウム（ｎ-ＢｕＬｉ）0.90 mmolを加えた後、50℃で2時間重合反応を行った。この際の重合転化率は、ほぼ100％であった。次に、重合反応系に、２,６-ジ-ｔ-ブチル-ｐ-クレゾール（ＢＨＴ）のイソプロパノール溶液（ＢＨＴ濃度：5質量％）0.5 mLを加えて、重合反応を停止させ、更に常法に従って乾燥して共合体Ａを得た。
【００５４】
＜共重合体Ｂの製造例＞
乾燥し、窒素置換した800 mLの耐圧ガラス容器に、シクロへキサン 300 g、１,３-ブタジエン 40 g、スチレン 13 g、ジテトラヒドロフリルプロパン 0.90 mmolを加え、更にｎ-ブチルリチウム（ｎ-ＢｕＬｉ）0.90 mmolを加えた後、50℃で2時間重合反応を行った。この際の重合転化率は、ほぼ100％であった。次に、重合反応系に、変性剤としてＳｎＣｌ4 0.20 mmolを速やかに加え、更に50℃で30分間変性反応を行った。その後、重合反応系に、２,６-ジ-ｔ-ブチル-ｐ-クレゾール（ＢＨＴ）のイソプロパノール溶液（ＢＨＴ濃度：5質量％）0.5 mLを加えて、重合反応を停止させ、更に常法に従って乾燥して共合体Ｂを得た。
【００５５】
＜共重合体Ｃの製造例＞
重合開始剤として、ｎ-ブチルリチウム（ｎ-ＢｕＬｉ）に代えて、インサイチューで調製したリチウムヘキサメチレンイミド［ＨＭＩ−Ｌｉ；ヘキサメチレンイミン（ＨＭＩ）／リチウム（Ｌｉ）モル比＝0.9］をリチウム当量で0.90 mmol用いる以外は、上記共重合体Ａと同様にして、共重合体Ｃを得た。
【００５６】
上記のようにして製造した共重合体Ａ〜Ｃの重量平均分子量（Ｍw）、ミクロ構造、結合スチレン量を下記の方法で測定した。結果を表１に示す。
【００５７】
（１）重量平均分子量（Ｍw）
ゲルパーミエーションクロマトグラフィー［ＧＰＣ：東ソー製ＨＬＣ−８０２０、カラム：東ソー製ＧＭＨ−ＸＬ（２本直列）、検出器：示差屈折率計（ＲＩ）］で単分散ポリスチレンを基準として、各重合体のポリスチレン換算の重量平均分子量（Ｍw）を求めた。
【００５８】
（２）ミクロ構造及び結合スチレン量
重合体のミクロ構造を赤外法（モレロ法）で求め、重合体の結合スチレン量を1Ｈ-ＮＭＲスペクトルの積分比より求めた。
【００５９】
【表１】
2010031122.tif 000007
【００６０】
次に、表２〜５に示す配合処方のゴム組成物を調製し、下記に示す方法で加工性を評価した。また、該ゴム組成物をトレッドに用い、通常の加硫条件で加硫して、サイズ１９５／６５Ｒ１５のタイヤを試作し、下記に示す方法で転がり抵抗性及び操縦安定性を評価した。結果を表２〜５に示す。
【００６１】
（３）ゴム組成物の加工性
ＪＩＳ Ｋ６３００に準拠し、130℃にてムーニー粘度（ＭＬ1+4/130℃）を測定して、その逆数を求め、比較例１の値を100として指数表示した。指数値が大きい程、未加硫粘度が低く、加工性が良好であることを示す。
【００６２】
（４）転がり抵抗性
供試タイヤに対し、規格に沿った測定法にて転がり抵抗を測定して、その逆数を求め、比較例１の値を100として指数表示した。指数値が大きい程、転がり抵抗が小さく、良好であることを示す。
【００６３】
（５）操縦安定性
供試タイヤを装着し、テストコースにて実車走行を行って、ドライバーが評点をつけ、比較例１の評点を100として指数表示した。指数値が大きい程、操縦安定性が良好であることを示す。
【００６４】
【表２】
2010031122.tif 000008
【００６５】
【表３】
2010031122.tif 000009
【００６６】
【表４】
2010031122.tif 000010
【００６７】
【表５】
2010031122.tif 000011
【００６８】
*1  ＪＳＲ社製, ＃１７１２, ゴム成分100質量部に対して37.5質量部のアロマオイルで油展
*2  ＪＳＲ社製, ＃１５００
*3  東海カーボン(株)製, 「シースト７ＨＭ」
*4  日本シリカ工業(株)製, 「ニップシールＡＱ」
*5  デグッサ社製, 「Ｓｉ７５」
*6  Ｍｏｍｅｎｔｉｖｅ Ｐｅｒｆｏｒｍａｎｃｅ Ｍａｔｅｒｉａｌｓ社製, 商標「ＮＸＴ_Ｚ」, 上記式(IV)で表わされるシランカップリング剤
*7  上記の方法で合成した共重合体Ａ
*8  上記の方法で合成した共重合体Ｂ
*9  上記の方法で合成した共重合体Ｃ
*10  Ｎ-(１,３-ジメチルブチル)-Ｎ'-フェニル-ｐ-フェニレンジアミン
*11  Ｎ,Ｎ'-ジフェニルグアニジン
*12  Ｎ-シクロヘキシル-２-ベンゾチアジルスルフェンアミド
*13  ジベンゾチアジルジスルフィド
【００６９】
表２から明らかなように、シリカ（Ｂ）と上記（共）重合体（Ｃ）と式(I)のシランカップリング剤（Ｄ）とを特定量含む実施例のゴム組成物は、加工性が良好であり、該ゴム組成物をトレッドに用いた実施例のタイヤは、操縦安定性を損なうことなく、転がり抵抗が低減されていた。なお、上記（共）重合体（Ｃ）の配合量が2質量部未満では（比較例２）、向上効果が確認されず、一方、70質量部を超えると（比較例３）、転がり抵抗が増大し、操縦安定性が低下した。
【００７０】
また、表３から、式(I)のシランカップリング剤（Ｄ）の配合量がシリカ（Ｂ）の配合量の2.0質量％未満では（比較例４）、ゴム組成物の加工性の改良効果が不十分であり、一方、25質量％を超えても（比較例５及び６）、加工性が更に改良せず、また、ゴムヤケが発生して加工性がむしろ低下し、更には、配合コストの上昇を招くことが分かる。
【００７１】
また、表４から、シリカ（Ｂ）の配合量が20質量部未満、並びに充填剤中のシリカの比率が30質量％未満では（比較例７）、タイヤの転がり抵抗を低減する効果が低いことが分かる。
【００７２】
また、表５から、上記（共）重合体（Ｃ）と軟化剤の総配合量が、5質量部未満では（実施例１１）、加工性が悪化し、一方、80質量部を超えると（実施例１５）、転がり抵抗が大きくなると共に操縦安定性が悪化することから、（共）重合体（Ｃ）と軟化剤の総配合量は5〜80質量部の範囲が好ましいことが分かる。